(57)【特許請求の範囲】
【請求項１】
非通水性膜材層とこの非通水性膜材層の各外面に接合される一対の不織布製膜材層とを有した多層膜材の面方向の一部分を、この多層膜材に対応するよう設けられた対応材の面方向の一部分に重ね合わせて接着剤により接着する際の多層膜材接着方法であって、
上記接着剤を主剤と硬化剤とによる二液の混合により化学反応が開始されて粘性が上昇し始める二液型反応系接着剤とし、
上記接着に際しての上記二液の混合直後における接着剤の粘度が、雰囲気温度２３℃にて１５０−１０００ｍＰａ・ｓの低粘度域となるようにし、かつ、上記接着剤が、上記混合直後から５分が経過した時に２５００−７０００ｍＰａ・ｓの高粘度域となるようにしたことを特徴とする多層膜材接着方法。
【請求項２】
雰囲気温度２３℃での上記接着剤の主剤と硬化剤との粘度比率を１．３：１−３：１としたことを特徴とする請求項１に記載の多層膜材接着方法。
【請求項３】
上記接着剤をポリウレタン系としたことを特徴とする請求項２に記載の多層膜材接着方法。
【請求項４】
上記接着剤の主剤の主成分をポリオール類とし、硬化剤の主成分をイソシアネート類とし、上記主剤と硬化剤との質量混合比を２．５：１−５：１としたことを特徴とする請求項２に記載の多層膜材接着方法。
【請求項５】
上記多層膜材と対応材との各一部分同士が互いに重ね合わされた既重ね合わせ部に対し、その外面から上記接着剤を上記混合直後から５分が経過する前に塗布するようにしたことを特徴とする請求項１から４のうちいずれか１つに記載の多層膜材接着方法。
【発明の詳細な説明】
【技術分野】
【０００１】
本発明は、廃棄物処分場や瓦礫の仮置き場に用いられるキャッピングシートなど、外面に不織布製膜材層を有する多層膜材をこれに対応する何らかの対応材に接着させる際の多層膜材接着方法に関するものである。
【背景技術】
【０００２】
上記廃棄物処分場には、通常、下記特許文献１に示されるものがある。この公報のものによれば、上記処分場は、地盤に形成され上方に向かって開く凹形状の廃棄物用埋立域と、詳図されていないが、この埋立域の内面に全体的に敷設される遮水シートと、この遮水シートで囲まれた遮水埋立域に投入されてこの遮水埋立域を十分に埋めた廃棄物の上面を全体的に覆うキャッピングシートとを備えている。また、瓦礫の仮置き場等の上面を全体的に覆うキャッピングシートの存在が一般的に知られている。
【０００３】
上記キャッピングシートは、ほぼ水平な方向に向かって互いに並設される複数枚の多層膜材で構成される。これら各多層膜材は、それぞれ水の通過を防止する非通水性膜材層と、水の通過は許容するが、クッション性を有して上記非通水性膜材層を保護するようこの非通水性膜材層の各面に接合される一対の不織布製膜材層とを有している。そして、隣り合う両多層膜材の互いに対向する端縁同士が重ね合わされて接着剤により接着されることにより、上記キャッピングシートが形成されている。
【０００４】
上記両多層膜材の各端縁部同士の接着剤による接着方法は、これら端縁部同士の重ね合わせ部で互いに対面する各不織布製膜材層の内部にそれぞれ接着剤を浸入させて硬化させるというものである。
【０００５】
上記接着方法によれば、上記両多層膜材の各端縁部同士が上記接着剤により所定の接着強度で接着させられることに加えて、上記重ね合わせ部における各不織布製膜材層は、これに浸入した接着剤により内部空間が埋められてシール材として働くこととなる。よって、上記キャッピングシートにおける上記重ね合わせ部の両外面のうち、一方の外面がわから他方の外面がわに向かって水が透過することは防止される。この結果、上記各多層膜材同士の接着により形成されたキャッピングシートによれば、処分場の外部の雨水などの水が上記遮水埋立域に投入された廃棄物内に無用に流入することが防止される。
【先行技術文献】
【特許文献】
【０００６】
【特許文献１】特開２０１１−２４５７４５号公報
【発明の概要】
【発明が解決しようとする課題】
【０００７】
ところで、上記した両多層膜材の各端縁部同士の接着剤による接着方法においては、次のような問題点が生じるおそれがある。
【０００８】
即ち、上記接着剤の特性として、接着作業開始時に、接着剤の粘度が既に高い場合や、接着剤の硬化の速度が速い場合には、上記両多層膜材の各端縁部同士の重ね合わせ部で互いに対面する各不織布製膜材層に接着剤を浸入させたとき、上記各不織布製膜材層の内部への接着剤の円滑な浸入が阻害されて、上記非通水性膜材層に到達する前に硬化してしまうおそれがある。そして、この場合には、上記各不織布製膜材層はシール材としての働きができなくなる。
【０００９】
一方、上記接着剤の粘度が低い場合や、硬化の速度が遅い場合には、上記各不織布製膜材層に接着剤を浸入させたとき、これら不織布製膜材層の内部への接着剤の浸入範囲が過大となって液だれが生じるおそれがある。そして、この場合には、上記両多層膜材の各端縁部同士の接着強度が不足するおそれが生じると共に、上記各不織布製膜材層はシール材としての働きができなくなる。
【００１０】
そこで、上記不都合が生じないようにするため、上記接着剤の特性に合わせて、接着作業をより速く進めたり、液だれ防止の作業を追加したりすることが考えられるが、これでは、この接着作業が極めて煩雑になるおそれがある。
【課題を解決するための手段】
【００１１】
本発明は、上記のような事情に注目してなされたもので、本発明の目的は、外面に不織布製膜材層を有する多層膜材の面方向の一部分を、この多層膜材に対応するよう設けられた対応材の面方向の一部分に重ね合わせて接着剤により接着するに際し、これら多層膜材と対応材との各一部分同士の間に所定の接着強度とシール性とが得られるようにするための上記各一部分同士の接着作業が容易にできるようにすることである。
【００１２】
請求項１の発明は、非通水性膜材層１６とこの非通水性膜材層１６の各外面に接合される一対の不織布製膜材層１７とを有した多層膜材１５の面方向の一部分１５ａを、この多層膜材１５に対応するよう設けられた対応材２２の面方向の一部分２２ａに重ね合わせて接着剤２１により接着する際の多層膜材接着方法であって、
上記接着剤２１を主剤と硬化剤とによる二液の混合により化学反応が開始されて粘性が上昇し始める二液型反応系接着剤とし、
上記接着に際しての上記二液の混合直後における接着剤２１の粘度が、雰囲気温度２３℃にて１５０−１０００ｍＰａ・ｓの低粘度域となるようにし、かつ、上記接着剤２１が、上記混合直後から５分が経過した時に２５００−７０００ｍＰａ・ｓの高粘度域となるようにしたことを特徴とする多層膜材接着方法である。
【００１３】
請求項２の発明は、雰囲気温度２３℃での上記接着剤２１の主剤と硬化剤との粘度比率を１．３：１−３：１としたことを特徴とする請求項１に記載の多層膜材接着方法である。
【００１４】
請求項３の発明は、上記接着剤２１をポリウレタン系としたことを特徴とする請求項２に記載の多層膜材接着方法である。
【００１５】
請求項４の発明は、上記接着剤２１の主剤の主成分をポリオール類とし、硬化剤の主成分をイソシアネート類とし、上記主剤と硬化剤との質量混合比を２．５：１−５：１としたことを特徴とする請求項２に記載の多層膜材接着方法である。
【００１６】
請求項５の発明は、上記多層膜材１５と対応材２２との各一部分１５ａ，２２ａ同士が互いに重ね合わされた既重ね合わせ部３３に対し、その外面から上記接着剤２１を上記混合直後から５分が経過する前に塗布するようにしたことを特徴とする請求項１から４のうちいずれか１つに記載の多層膜材接着方法である。
【００１７】
なお、この項において、上記各用語に付記した符号や図面番号は、本発明の技術的範囲を後述の「実施例」の項や図面の内容に限定解釈するものではない。
【発明の効果】
【００１８】
本発明による効果は、次の如くである。
【００１９】
請求項１の発明は、非通水性膜材層とこの非通水性膜材層の各外面に接合される一対の不織布製膜材層とを有した多層膜材の面方向の一部分を、この多層膜材に対応するよう設けられた対応材の面方向の一部分に重ね合わせて接着剤により接着する際の多層膜材接着方法であって、
上記接着剤を主剤と硬化剤とによる二液の混合により化学反応が開始されて粘性が上昇し始める二液型反応系接着剤とし、
上記接着に際しての上記二液の混合直後における接着剤の粘度が、雰囲気温度２３℃にて１５０−１０００ｍＰａ・ｓの低粘度域となるようにし、かつ、上記接着剤が、上記混合直後から５分が経過した時に２５００−７０００ｍＰａ・ｓの高粘度域となるようにしており、次の効果が生じる。
【００２０】
即ち、上記接着方法により、上記多層膜材と対応材との各一部分同士を接着させる接着作業をする場合には、まず、この接着作業の開始直前に上記二液を混合して接着剤を生成する。そして、上記各一部分同士の重ね合わせ部（重ね合わせた部分と重ね合わせが予定された部分とを含む）における上記多層膜材の不織布製膜材層に上記接着剤を塗布する。
【００２１】
上記の場合、二液の混合直後における接着剤の粘度は１０００ｍＰａ・ｓ以下とされて適度に低くされたため、この接着剤は、接着作業の開始に伴い上記重ね合わせ部における不織布製膜材層の内部に円滑に浸入し始める。そして、この際、この塗布作業と不織布製膜材層の内部への上記接着剤の浸入とを、例えば雰囲気温度２３℃で上記混合直後から５分（以下、「所定期間」という）が経過する前に完了させれば、上記塗布時と浸入時とに上記接着剤は上記高粘度域に達することが防止されたままで上記低粘度域に保たれることから、この接着剤は上記重ね合わせ部における不織布製膜材層の内部に円滑に浸入し、かつ、上記非通水性膜材層に達するよう上記不織布製膜材層の内部の必要範囲にわたり浸入する。そして、上記接着剤が上記非通水性膜材層に達し、上記所定期間が経過した後は、上記接着剤は高粘度域に達するため、作業面が斜面である場合等での塗布作業でも、必要以上に液だれが生じることは防止される。
【００２２】
ここで、上記二液の混合直後における接着剤の粘度が仮に１０００ｍＰａ・ｓを越えていたり、上記塗布作業が上記所定期間を越えたりすると、この接着剤は上記重ね合わせ部における不織布製膜材層の内部に円滑に浸入することが阻害されると共に、この不織布製膜材層の内部の全体にわたり浸入することが阻害されるおそれを生じる。そこで、上記したように二液の混合直後における接着剤の粘度を１０００ｍＰａ・ｓ以下としてある。
【００２３】
一方、上記混合直後における接着剤の粘度は１５０ｍＰａ・ｓ以上とされて適度に高くされたため、上記重ね合わせ部における不織布製膜材層の内部に接着剤を浸入させたとき、この接着剤は、上記不織布製膜材層の内部への浸入範囲が過大になることが防止されて、上記重ね合わせ部の不織布製膜材層の内部に滞留させられる。
【００２４】
ここで、上記二液の混合直後における接着剤の粘度が仮に  １５０ｍＰａ・ｓ未満であるとすると、この接着剤は、上記重ね合わせ部における不織布製膜材層の内部への接着剤の浸入範囲が過大となって液だれが生じがちとなり、上記重ね合わせ部における不織布製膜材層の内部への滞留が阻害されるおそれを生じる。そこで、上記したように雰囲気温度が２３℃での二液の混合直後における接着剤の粘度を１５０ｍＰａ・ｓ以上としてある。
【００２５】
そして、少なくとも上記所定期間の経過以前に上記多層膜材と対応材との各一部分同士を面接触させ、この面接触状態のままで上記所定期間を経過させる。すると、上記接着剤は高粘度域に達することから、この接着剤により上記各一部分同士は所定の接着強度で接着させられ、かつ、上記した重ね合わせ部における不織布製膜材層の内部への接着剤の全体的な浸入によりその内部空間が埋められて、上記重ね合わせ部における不織布製膜材層はシール材としての働きができる。
【００２６】
よって、上記多層膜材と対応材との各一部分同士が接着された上記重ね合わせ部の両外面のうち、一方の外面がわから他方の外面がわに向かって水が透過しようとしても、上記非通水性膜材層は勿論のこと、上記したように重ね合わせ部においてシール材として働く不織布製膜材層を上記水が通り抜けることは、より確実に防止される。
【００２７】
そして、上記した接着剤の粘度調整によれば、接着作業をより速く進めたり、液だれ防止の作業を追加したりしないでも、上記多層膜材と対応材との上記重ね合わせ部における各一部分同士は所定の接着強度で接着されると共に、上記重ね合わせ部における不織布製膜材層はシール材として、より確実に働くことから、これら多層膜材と対応材との各一部分同士の接着作業は容易にできることとなる。
【００２８】
請求項２の発明は、雰囲気温度２３℃での上記接着剤２１の主剤と硬化剤との粘度比率を１．３：１−３：１としている。
【００２９】
このため、上記二液を混合すれば、その混合直後の接着剤の粘度を前記１５０−１０００ｍＰａ・ｓにすることが、より確実にできる。
【００３０】
請求項３の発明は、上記接着剤をポリウレタン系としている。
【００３１】
このため、上記ポリウレタン系の特質により、二液の混合と硬化とを常温ですることができて、この接着剤の取り扱いが容易にできる。よって、その分、上記接着作業が、より容易にできる。
【００３２】
請求項４の発明は、上記接着剤２１の主剤の主成分をポリオール類とし、硬化剤の主成分をイソシアネート類とし、上記主剤と硬化剤との質量混合比を２．５：１−５：１としている。
【００３３】
このため、上記した雰囲気温度２３℃での上記接着剤２１の主剤と硬化剤との粘度比率を維持しながら、上記した質量混合比とすれば、接着作業時の周辺温度に多少の上下変動があっても、硬化するまでの時間を実使用に耐え得る範囲に維持することが可能となる。
【００３４】
請求項５の発明は、上記多層膜材と対応材との各一部分同士が互いに重ね合わされた既重ね合わせ部に対し、その外面から上記接着剤を上記混合直後から５分が経過する前に塗布するようにしている。
【００３５】
このため、上記所定期間内の接着剤は低粘度域にあるため、この接着剤は、上記各一部分が既重ね合わせ部であるとしても、この既重ね合わせ部における不織布製膜材層の内部に円滑にかつ十分に浸入してその内部空間が埋められる。よって、上記不織布製膜材層はシール材として確実に働くことから、上記既重ね合わせ部における不織布製膜材層を水が透過することは防止される。
【図面の簡単な説明】
【００３６】
【図１】廃棄物処分場の部分側面断面図である。
【図２】図１の一部についての接着方法を示す図である。
【図３】接着作業の開始からの接着剤の経時的な粘度の変化を示すグラフ図である。
【図４】図１の他部についての他の接着方法を示す図である。
【図５】図１の更に他部についての更に他の接着方法を示す図である。
【発明を実施するための形態】
【００３７】
本発明の多層膜材接着方法に関し、外面に不織布製膜材層を有する多層膜材の面方向の一部分を、この多層膜材に対応するよう設けられた対応材の面方向の一部分に重ね合わせて接着剤により接着するに際し、これら多層膜材と対応材との各一部分同士の間に所定の接着強度とシール性とが得られるようにするための上記各一部分同士の接着作業が容易にできるようにする、という目的を実現するため、本発明を実施するための形態は、次の如くである。
【００３８】
即ち、多層膜材接着方法は、非通水性膜材層とこの非通水性膜材層の各外面に接合される一対の不織布製膜材層とを有した多層膜材の面方向の一部分を、この多層膜材に対応するよう設けられた対応材の面方向の一部分に重ね合わせて接着剤により接着するものである。
【００３９】
上記接着剤を主剤と硬化剤とによる二液の混合により化学反応が開始されて粘性が上昇し始める二液型反応系接着剤とする。上記接着に際しての上記二液の混合直後における接着剤の粘度が、雰囲気温度２３℃にて１５０−１０００ｍＰａ・ｓの低粘度域となるようにし、かつ、上記接着剤が、上記混合直後から５分（以下、「所定期間」という）が経過した時に２５００−７０００ｍＰａ・ｓの高粘度域となるようにする。
【実施例】
【００４０】
本発明をより詳細に説明するために、その実施例を添付の図に従って説明する。
【００４１】
図１において、符号１は、廃棄物２を地盤３内に埋め立て可能にするための廃棄物処分場である。この処分場１は、地盤３に形成され上方に向かって開く凹形状の廃棄物用埋立域６と、この埋立域６の内面に全体的に敷設される遮水シート７と、この遮水シート７で囲まれた遮水埋立域８に投入されてこの遮水埋立域８を埋めた廃棄物２の上面を全体的に覆うキャッピングシート９と、上記廃棄物２から発生するガス１０を上記キャッピングシート９の内部から外部に排出可能とするガス抜き具１１とを備えている。
【００４２】
上記遮水シート７は、防水性に優れたポリ塩化ビニル（ＰＶＣ）等の合成樹脂製のシートであり、この合成樹脂としては、ポリ塩化ビニル（ＰＶＣ）の他、ポリウレタン（ＰＵ）、エチレン・酢酸ビニル共重合体（ＥＶＡ）、ポリエチレン（ＰＥ）等である。なお、上記遮水シート７は、上記合成樹脂製シートの代わりにクロロプレンゴム（ＣＲ）、エチレンプロピレンゴム（ＥＰＤＭ）等のゴム製のシートであってもよい。
【００４３】
上記キャッピングシート９は、ほぼ水平な方向に向かって互いに並設される複数枚の多層膜材１５で構成される。これら各多層膜材１５は、それぞれ水の通過を防止する非通水性膜材層１６と、この非通水性膜材層１６の各外面に接合される一対の不織布製膜材層１７，１７とを有している。
【００４４】
上記非通水性膜材層１６は、雨水や汚水など水の通過を防止する一方、廃棄物２から発生する各種ガスや水蒸気を透過可能とする通気性を有する多孔質フィルム（孔径：１００μｍ）であり、厚さは０．１ｍｍ程度である。上記非通水性膜材層１６の材質は、ポリエチレン、ポリプロピレンなどのポリオレフィン樹脂、ポリテトラフルオロエチレン、もしくはポリフッ化ビニリデンなどである。なお、透湿度は、非通水性と通気性とを共に効果的に発揮する上で、１０００〜１００００ｇ／ｍ２・２４ｈｒであることが好ましい。
【００４５】
上記不織布製膜材層１７は、通水性、通気性を有する一方、優れたクッション性を有することにより、上記非通水性膜材層１６の非通水性、通気性を阻害することなく、何らかの外力に因る非通水性膜材層１６の損傷を防止する保護材として働く。上記不織布製膜材層１７の繊維は、外筒部（鞘）とこの外筒部に内装される内装部（芯部）とで構成される複合繊維（３００ｇ／ｍ２）であり、この場合、上記外筒部がポリエチレン（融点１２５℃）とされ、上記内装部がポリエチレンテレフタレート（融点２６０℃）などのポリエステルとされて、優れた熱溶着性を有している。なお、上記不織布製膜材層１７は、１種の繊維によって構成されるものであってもよく、単相繊維や断面形態等が異なる繊維により構成されるものであってもよい。
【００４６】
そして、隣り合う両多層膜材１５，１５のそれぞれ面方向の一部分１５ａであって、互いに対向する端縁部同士が上下に重ね合わされて接着剤２１により接着されることにより、上記キャッピングシート９が形成される。なお、上記両多層膜材１５，１５のうち、いずれか一方の多層膜材１５は、他方の多層膜材１５に対応するよう設けられた対応材２２に相当し、上記一方の多層膜材１５の一部分１５ａは、上記対応材２２の面方向の一部分２２ａに相当する。
【００４７】
上記接着剤２１は、主剤であるＡ液と、硬化剤であるＢ液との二液の混合により化学反応が開始されて粘性が上昇し始める二液型反応系接着剤とされる。上記接着剤２１の二液はポリウレタン系とされる。具体的には、上記Ａ液の主成分がポリオール類とされ、Ｂ液の主成分がイソシアネート類とされる。
【００４８】
上記Ａ液の粘度はほぼ２６０ｍＰａ・ｓとされ、Ｂ液の粘度はほぼ１４０ｍＰａ・ｓとされるが、Ａ：Ｂの粘度比率は１．３：１−３：１であることが好ましい。
【００４９】
上記両多層膜材１５，１５（多層膜材１５および対応材２２）の各一部分１５ａ，１５ａ（一部分１５ａ，２２ａ）同士の接着剤２１による接着方法につき説明する。
【００５０】
図２において、上記接着方法に用いられる接着剤２１の二液混合供給装置２５は、高圧吐出ポンプ２６と、Ａ，Ｂの各液を個別に充填し、上記吐出ポンプ２６のハウジングに着脱可能に取り付けられるカートリッジ式の液タンク２７，２７と、上記吐出ポンプ２６から延出する高圧ホース２８の先端に取り付けられ、上記吐出ポンプ２６から吐出される二液を混合するスタティックミキサー２９と、このスタティックミキサー２９の吐出側に取り付けられ、このスタティックミキサー２９で混合されて生成された接着剤２１を所定断面形状で吐出するノズル３０とを備えている。
【００５１】
上記接着に際しての上記混合供給装置２５による二液の混合直後における接着剤２１の粘度は、雰囲気温度２３℃にて１５０−１０００ｍＰａ・ｓの低粘度域とされる（図３中、３分未満）。また、この接着剤２１は、上記混合直後から５分が経過した時に２５００−７０００ｍＰａ・ｓの高粘度域になるものとされる（図３中、５分経過時）。
【００５２】
図２において、上記両多層膜材１５，１５（多層膜材１５と対応材２２と）の各一部分１５ａ，１５ａ（一部分１５ａ，２２ａ）同士を接着させる接着作業をする場合には、まず、この接着作業の開始直前に上記混合供給装置２５の作動により上記二液を混合して接着剤２１を生成し、この接着剤２１を上記ノズル３０から吐出させる。そして、上記各一部分１５ａ，１５ａ（一部分１５ａ，２２ａ）同士の重ね合わせ部３３における上記両多層膜材１５の各不織布製膜材層１７，１７に上記接着剤２１をそれぞれ塗布する。
【００５３】
上記の場合、二液の混合直後における接着剤２１の粘度は１０００ｍＰａ・ｓ以下とされて適度に低くされたため、この接着剤２１は、接着作業の開始に伴い上記重ね合わせ部３３における不織布製膜材層１７の内部に円滑に浸入し始める。そして、この際、この塗布作業と不織布製膜材層１７の内部への上記接着剤２１の浸入とを、例えば雰囲気温度２３℃で上記所定期間内に完了させれば、上記塗布時と浸入時とに上記接着剤２１は上記高粘度域に達することが防止されたままで上記低粘度域に保たれることから、この接着剤２１は上記重ね合わせ部３３における各不織布製膜材層１７の内部に円滑に浸入し、かつ、上記非通水性膜材層１６に達するよう上記各不織布製膜材層１７の内部の必要範囲にわたり浸入する。そして、上記接着剤２１が上記非通水性膜材層に達し、上記所定期間が経過した後は、上記接着剤２１は高粘度域に達するため、作業面が斜面である場合等での塗布作業でも、必要以上に液だれが生じることは防止される。
【００５４】
ここで、上記二液の混合直後における接着剤２１の粘度が仮に１０００ｍＰａ・ｓを越えていたり、上記塗布作業が上記所定期間を越えたりすると、この接着剤２１は上記重ね合わせ部３３における各不織布製膜材層１７の内部に円滑に浸入することが阻害されると共に、これら不織布製膜材層１７の内部の全体にわたり浸入することが阻害されるおそれを生じる。そこで、上記したように二液の混合直後における接着剤２１の粘度を１０００ｍＰａ・ｓ以下としてある。
【００５５】
一方、上記混合直後における接着剤２１の粘度は１５０ｍＰａ・ｓ以上とされて適度に高くされたため、上記重ね合わせ部３３における不織布製膜材層１７の内部に接着剤２１を浸入させたとき、この接着剤２１は、上記不織布製膜材層１７の内部への浸入範囲が過大になることが防止されて、上記重ね合わせ部３３の不織布製膜材層１７の内部に滞留させられる。
【００５６】
ここで、上記二液の混合直後における接着剤２１の粘度が仮に１５０ｍＰａ・ｓ未満であるとすると、この接着剤２１は、上記重ね合わせ部３３における不織布製膜材層１７の内部への接着剤２１の浸入範囲が過大となって液だれが生じがちとなり、上記重ね合わせ部３３における不織布製膜材層１７の内部への滞留が阻害されるおそれを生じる。そこで、上記したように雰囲気温度２３℃での二液の混合直後における接着剤２１の粘度を１５０ｍＰａ・ｓ以上としてある。なお、この粘度は２００ｍＰａ・ｓ以上とすることがより好ましく、このようにすれば、接着作業時の雰囲気温度が高温となった場合における液だれの防止効果をより高めることが可能となる。
【００５７】
そして、少なくとも上記所定期間の経過以前に上記両多層膜材１５，１５（多層膜材１５と対応材２２と）の各一部分１５ａ，１５ａ（一部分１５ａ，２２ａ）同士を面接触させ、この面接触状態のままで上記所定期間を経過させる。すると、上記接着剤２１は高粘度域に達することから、この接着剤２１により上記各一部分１５ａ，１５ａ（一部分１５ａ，２２ａ）同士は所定の接着強度で接着させられ、かつ、上記した重ね合わせ部３３における不織布製膜材層１７の内部への接着剤２１の全体的な浸入によりその内部空間が埋められて、上記重ね合わせ部３３における不織布製膜材層１７はシール材としての働きができる。
【００５８】
よって、上記両多層膜材１５，１５（多層膜材１５と対応材２２と）の各一部分１５ａ，１５ａ（一部分１５ａ，２２ａ）同士が接着された上記重ね合わせ部３３の両外面のうち、一方の外面がわから他方の外面がわに向かって水が透過しようとしても、上記非通水性膜材層１６は勿論のこと、上記したように重ね合わせ部３３においてシール材として働く不織布製膜材層１７を上記水が通り抜けることは、より確実に防止される。
【００５９】
この結果、上記したように両多層膜材１５，１５の各一部分１５ａ，１５ａ同士を重ね合わせ部３３で接着させることにより、全体として面積の大きい平坦膜材を形成すれば、この平坦膜材は廃棄物処分場１において特に防水性と通気性とが強く要求されるキャッピングシート９などに有効に適用できる。
【００６０】
そして、上記した接着剤２１の粘度調整によれば、接着作業をより速く進めたり、液だれ防止の作業を追加したりしないでも、上記重ね合わせ部３３における両多層膜材１５，１５（多層膜材１５と対応材２２と）の各一部分１５ａ，１５ａ（一部分１５ａ，２２ａ）同士は所定の接着強度で接着されると共に、上記重ね合わせ部３３における不織布製膜材層１７はシール材として、より確実に働くことから、これら両多層膜材１５，１５（多層膜材１５および対応材２２）の各一部分１５ａ，１５ａ（一部分１５ａ，２２ａ）同士の接着作業は容易にできることとなる。
【００６１】
なお、上記接着作業に際し、両多層膜材１５，１５の各一部分１５ａ，１５ａ同士が既に重ね合わされた既重ね合わせ部３３において、互いに対面する両不織布製膜材層１７，１７に接着剤２１を塗布する場合には、上記既重ね合わせ部３３におけるいずれか一方の不織布製膜材層１７、もしくは両方の不織布製膜材層１７の面方向での外端縁部の外方から接着剤２１を塗布して、この接着剤２１の一部もしくは全部を上記各不織布製膜材層１７に全体的に浸入させるようにしてもよい。この場合、上記既重ね合わせ部３３は、互いに対面する両不織布製膜材層１７，１７が単に重ね合わされているだけのものであってもよく、互いに対面する両不織布製膜材層１７，１７の両対向面が上記接着剤２１やこれとは異種の各種接着剤、および／もしくは熱溶着などにより既に接合されているものであってもよい。
【００６２】
また、上記接着剤２１の塗布は、手動ガンのハンドル操作で二液を混合させながら行うようにしてもよく、ハケ塗りによるものであってもよい。
【００６３】
また、前記したように、雰囲気温度２３℃での上記接着剤２１の主剤と硬化剤との粘度比率を１．３：１−３：１としている。
【００６４】
このため、上記二液を混合すれば、その混合直後の接着剤２１の粘度を前記１５０−１０００ｍＰａ・ｓにすることが、より確実にできる。
【００６５】
また、前記したように、上記接着剤２１の二液をポリウレタン系としている。
【００６６】
このため、上記ポリウレタン系の特質により、二液の混合と硬化とを常温ですることができて、この接着剤２１の取り扱いが容易にできる。よって、その分、上記接着作業が、より容易にできる。
【００６７】
また、前記したように、上記接着剤２１の主剤の主成分をポリオール類とし、硬化剤の主成分をイソシアネート類とし、上記主剤と硬化剤との質量混合比を２．５：１−５：１としている。
【００６８】
このため、上記した雰囲気温度２３℃での上記接着剤２１の主剤と硬化剤との粘度比率を維持しながら、上記した質量混合比とすれば、接着作業時の周辺温度に多少の上下変動があっても、硬化するまでの時間を実使用に耐え得る範囲に維持することが可能となる。
【００６９】
また、前記したように、上記多層膜材１５と対応材２２との各一部分１５ａ，２２ａ同士が互いに重ね合わされた既重ね合わせ部３３に対し、その外面から上記接着剤２１を上記所定期間内にて塗布するようにしている。
【００７０】
このため、上記所定期間内の接着剤２１は低粘度域にあるため、この接着剤２１は、上記各一部分１５ａ，２２ａが既重ね合わせ部３３であるとしても、この既重ね合わせ部３３における不織布製膜材層１７の内部に円滑にかつ十分に浸入してその内部空間が埋められる。よって、上記不織布製膜材層１７はシール材として確実に働くことから、上記既重ね合わせ部３３における不織布製膜材層１７を水が透過することは防止される。
【００７１】
図４において、前記ガス抜き具１１は、上記キャッピングシート９の多層膜材１５に形成されたガス抜き開口３６と、このガス抜き開口３６の開口縁部の外面に締結具３７により接合されたフランジ３８と、このフランジ３８に一端部が結合されるガス抜きパイプ３９とを有している。この場合、多層膜材１５に形成されたガス抜き開口３６の開口縁部が多層膜材１５の一部分１５ａに相当し、上記ガス抜き具１１のフランジ３８が上記対応材２２の一部分２２ａに相当する。
【００７２】
そして、上記ガス抜き開口３６の開口縁部と、これに重ね合わされる上記フランジ３８の外縁部との既重ね合わせ部３３における不織布製膜材層１７に、上記混合供給装置２５のノズル３０から吐出される接着剤２１が塗布される。すると、この接着剤２１は上記不織布製膜材層１７に浸入して、上記ガス抜き開口３６の開口縁部とフランジ３８の外縁部とが上記接着剤２１により接着される。
【００７３】
また、上記キャッピングシート９の多層膜材１５には修理のためや損傷などにより生じた開口４２が形成されており、この開口４２を塞ぐカバー材（パッチ）４３が設けられ、このカバー材４３は上記多層膜材１５と同構成とされている。この場合、上記多層膜材１５に形成された開口４２の開口縁部が多層膜材１５の一部分１５ａに相当し、上記カバー材４３の外縁部が上記対応材２２の一部分２２ａに相当する。
【００７４】
そして、上記開口４２の開口縁部と、これに重ね合わされる上記カバー材４３の外縁部とが接着剤２１により接着される。
【００７５】
なお、上記カバー材４３は、上記遮水シート７と同構成であってもよく、金属板であってもよい。
【００７６】
図５において、上記キャッピングシート９を形成するよう少なくとも三枚の多層膜材１５が互いに並設されている。これら多層膜材１５が互いに対向する端縁部である各一部分１５ａが三枚重ねの重ね合わせ部３３とされる。この場合、この重ね合わせ部３３の三枚重ねの上下方向の中央に位置するものが多層膜材１５の一部分１５ａに相当し、他の多層膜材１５の一部分１５ａがそれぞれ上記対応材２２の一部分２２ａに相当することとされる。
【００７７】
そして、上記重ね合わせ部３３における各不織布製膜材層１７に上記混合供給装置２５のノズル３０から吐出される接着剤２１が塗布される。すると、この接着剤２１は上記不織布製膜材層１７の内部にそれぞれ浸入して、この重ね合わせ部３３の各多層膜材１５の一部分１５ａが上記接着剤２１により互いに接着され、かつ、上記各不織布製膜材層１７はシール材として働く。
【００７８】
なお、上記実施例における各部分の構成を、本発明の目的、作用効果に照らして種々組み合せてもよい。
【符号の説明】
【００７９】
１    処分場
２    廃棄物
３    地盤
６    埋立域
７    遮水シート
８    遮水埋立域
９    キャッピングシート
１０  ガス
１１  ガス抜き具
１５  多層膜材
１５ａ  一部分
１６  非通水性膜材層
１７  不織布製膜材層
２１  接着剤
２２  対応材
２２ａ  一部分
３３  重ね合わせ部
【図１】
0006401952.tif 000002
【図２】
0006401952.tif 000003
【図３】
0006401952.tif 000004
【図４】
0006401952.tif 000005
【図５】
0006401952.tif 000006